(57)【要約】  充填及び密封された保存可能な容器製品を、特にアンプル製品（１０）の形で製造するためのブロー成形・充填・密封する方法であって、容器製品はプラスチック材料から形成されて単層の容器壁又はアンプル壁を有し、使用時に少なくとも１つの取出し口（１６）が開放されて、特に製品内容物の経口使用のための取出しを可能にする方法において、この方法に適したプラスチック材料が選択され、プラスチック材料は使用前及び使用時に容器内容物と相互作用して無味及び／又は無臭であり、或いは味及び／又は臭いが実質的に中性的であり、この中性が長い保存期間でも維持されることを特徴とする。
2020531368.tif 000002
【特許請求の範囲】
【請求項１】
充填及び密封された保存可能な容器製品を、特にアンプル製品の形で製造するためのブロー成形・充填・密封する方法であって、
前記容器製品はプラスチック材料から形成されて単層の容器壁又はアンプル壁を有し、使用時に少なくとも１つの取出し口が開放されて、特に製品内容物の経口使用のための取出しを可能にする、方法において、
該方法に適したプラスチック材料が選択され、該プラスチック材料は使用前及び使用時に容器内容物と相互作用して無味及び／又は無臭であり、或いは味及び／又は臭いが実質的に中性的であり、この中性が長い保存期間でも維持される、ことを特徴とする方法。
【請求項２】
製造される製品のプラスチック材料として香族ポリエステルポリマー及び／又はポリエステルコポリマー及び／又はこれらの材料のブレンドが使用されることを特徴とする、請求項１に記載の方法。
【請求項３】
芳香族ポリエステルポリマーの加工温度として２５０°Ｃ〜２８０°Ｃの範囲の温度が選択され、及びそれらの加工過程における固有粘度０．６ｄｌ／ｇ〜１．７ｄｌ／ｇが選択されることを特徴とする、請求項１又は２に記載の方法。
【請求項４】
具体的に選択された芳香族ポリエステルポリマー及び／又はコポリマーに対して、プラスチック顆粒の含水量が、製造プロセスの一部である押出しの直前に５０ｐｐｍ未満、好ましくは３０ｐｐｍ未満で選択されることを特徴とする、請求項１〜３の何れか一項に記載の方法。
【請求項５】
使用される芳香族ポリエステルポリマーが１０％〜８０％、好ましくは３０％〜６０％の再生剤と混合されることを特徴とする、請求項１〜４の何れか一項に記載の方法。
【請求項６】
それぞれの芳香族ポリエステルポリマーとして少なくとも部分的に、
ポリエチレンナフタレート（ＰＥＮ）、
ポリエチレンフラノエート（ＰＥＦ）、
テレフタル酸から作られたポリエステル及び／又はコポリエステル、
特に
ポリブテンテレフタレート（ＰＢＴ）、
好ましくは、しかしながら、
ポリエチレンテレフタレート（ＰＥＴ）、
グリコール変性ポリエチレンテレフタレート（ＰＥＴＧ）、
並びに、それぞれそれらのコポリマー及び／又はブレンド、
が使用されることを特徴とする、請求項１〜５の何れか一項に記載の方法。
【請求項７】
請求項１〜６の何れか一項に記載のブロー成形・充填・密封する方法に従って製造された容器、特にアンプル製品であって、
製品材料が少なくとも１種類の芳香族ポリエステルポリマー及び／又はポリエステルコポリマー及び／又はポリエステルコポリマー及び／又はこれらの材料を少なくとも部分的に含むブレンドからなることを特徴とする製品。
【請求項８】
特に液体の形で収容されて貯蔵される充填材料の収容容積が５０ｍｌ未満であることを特徴とする、請求項７に記載の製品。
【請求項９】
頭部（１２）がそれ以外の製品本体（１０）から切り離されたときに開放されるそれぞれの取出し口（１６）の開口断面積が、２５ｍｍ2未満、好ましくは１０ｍｍ2未満であることを特徴とする、請求項７又は８に記載の製品。
【請求項１０】
取出し口（１６）の形状が円形から逸脱しており、好ましくは楕円形又は多角形の形状を有することを特徴とする、請求項７〜９の何れか一項に記載の製品。
【請求項１１】
製品本体（１０）が円形断面ではなく、好ましくは楕円形又は多角形、特に好ましくは六角形の断面を有することを特徴とする、請求項７〜１０の何れか一項に記載の製品。
【請求項１２】
前記取出し口（１６）が、充填材料の取出し中に圧力補償を可能にする少なくとも１つのダクトを有することを特徴とする、請求項７〜１１の何れか一項に記載の製品。
【請求項１３】
前記取出し口（１６）が、金型分割面上にある少なくとも１つのダクト（４０）を備えることを特徴とする、請求項１２に記載の製品。
【請求項１４】
前記取出し口（１６）が、好ましくは丸みを付けた三角形にほぼ対応する断面を有する少なくとも１つのダクト（４０）を備えることを特徴とする、請求項１２又は１３に記載の製品。
【請求項１５】
それぞれの充填材料を収容するための製品本体（１０）の領域における平均壁厚が０．２ｍｍ〜０．９ｍｍ、好ましくは０．３ｍｍ〜０．７ｍｍであり、分離部又は目標破断部（２０）の領域及び近傍の平均壁厚は０．５ｍｍ未満、好ましくは０．３ｍｍ未満であることを特徴とする、請求項７〜１４の何れか一項に記載の製品。
【請求項１６】
製品壁が製品内容物の視覚的評価を可能にする高い透明度を有することを特徴とする、請求項７〜１５の何れか一項に記載の製品。
【発明の詳細な説明】
【技術分野】
【０００１】
本発明は、充填及び密封された保存可能な容器製品を、特にアンプル製品の形で製造するためのブロー成形・充填・密封（閉鎖）する方法であって、容器製品はプラスチック材料から形成されて単層の容器壁又はアンプル壁を有し、使用前には一体型であり、使用時には少なくとも１つの取出し口が開放されて、特に製品内容物の経口摂取のための取出しを可能にする方法に関する。
【背景技術】
【０００２】
特許文献１には、世界中で導入され、当業界では「ｂｏｔｔｅｌ  ｐａｃｋ３２１タイプ」という登録商標でよく知られている、いわゆるブロー・フィル・シール法（成形同時充填法、ＢＦＳ法）が提示されている。このような方法は、特に医療目的の充填容器の製造に適しており、これには充填量が例えば０．１ｍｌ〜１０ｍｌの点眼薬用容器としてのアンプルも、通常０．５ｍｌ〜５０ｍｌの容量範囲の経皮又は経口投与液用のアンプルも含まれる。このように充填及び密封されたＢＦＳ製品の製造のサイクル時間は約１５秒以下の範囲にある。
【０００３】
プラスチック材料として低密度ポリエチレンからＢＦＳ法により製造された飲用アンプルは、例えば特許文献２から知られている。この公知のプラスチックアンプルは、本体部と、本体部の上部を形成する口部と、切り離し可能な部分を介して口部と連続して形成された頭部とを有する。この口部の上部は、肩部を形成するために口部の直径よりもさらに小さくされた直径を有し、この肩部の上端は切り離し可能な部分を介して頭部の下端まで延びている。
【０００４】
プラスチック材料として、専門用語で低密度ポリエチレンを表すＬＤＰＥとも表記される低密度のポリエチレンと並んでＢＦＳ法に適した他のプラスチック材料は、ポリオレフィンと、専門用語で高密度ポリエチレンを表すＨＤＰＥと略称される高密度のポリエチレンプラスチック材料と、さらにポリプロピレンと、並びにそれぞれそれらのブレンド及びコポリマーが使用可能である。これらすべての製造されたプラスチック容器又はアンプル製品において、充填内容物はポリマー材料とのみ接触する。
【０００５】
しかしながら、ＢＦＳ製造プロセスの過程で上記の公知のプラスチック材料を使用する場合、特に水のように敏感な充填材料を充填する際に、感覚刺激障害、即ち内容物の味及び／又は臭いの障害が発生する可能性があり、これらは一般にプラスチック味とも呼ばれる。その理由として、特にアンプルの場合ボトル製品と比べて内側プラスチック表面に対する充填量の比が非常に不利である（即ち小さい）ことに加えて、ＢＦＳ製造プロセスでは押し出されたまだ熱いポリマーパリソンが充填直前にホットカッターによって切断され、その直後に数秒以内に充填物がこのときまだ熱いポリマー製品内に充填されるため、充填物の感覚刺激性変化が容易に起こり得ることが挙げられる。このことはまた、その都度使用される通常のプラスチックの押出し温度が上昇するに連れて、感覚刺激障害が一般に増加する理由の説明にもなろう。前述の特許文献１及びまた特許文献３にも記載されているように、ＢＦＳ製造プロセスでは充填物を収容する前に望ましくない味の移行を防ぐために、十分長く洗浄又は換気できるような完成した空容器は原理的に提供されない。これは、例えば市販のプラスチック飲料ボトルの製造に使用される他の充填法でブロー成形法に分類できるプロセス、例えば延伸ブロー成形又は射出ブロー成形では可能である。
【０００６】
まさに通常５０ｍｌ未満の充填量の容器であるＢＦＳアンプル製品を製造する場合に、ＢＦＳ法で製造されたボトル製品との違いは一層深刻である。なぜならアンプルはＢＦＳ製造プロセスでは通常真空が形成されて本来の意味で吹き込まれないからである。
【０００７】
充填された容器内での及び／又は容器からの物質の望ましくない浸透に対処するために、特許文献４には既に液状薬剤用のプラスチックアンプルを製造するための方法が示されており、これは以下のステップを含む。共押出しされたチューブ状のパリソンを下側の分割された金型半部の間に保持し、パリソン内に中空部を形成することによって容器本体を成形する。この場合、パリソンは少なくとも２つの層を含まなければならず、そのうち少なくとも１つの機能層は少なくとも１つの技術的特性を備えている。これには、例えばガス透過を防ぐ能力、蒸気透過を防ぐ能力、薬剤投下を防ぐ能力、及び薬剤吸収／吸着を防ぐ能力が含まれる。しかしこのように多層に構成されたＢＦＳアンプルは感覚刺激中立性を改善しない。なぜならこの方法ではＢＦＳポリオレフィンも使用され、感覚刺激的に懸念のある物質が気相で、例えば容器を充填する前に容器の開口部を通って導入される可能性があるからである。
【先行技術文献】
【特許文献】
【０００８】
【特許文献１】独国特許出願公開第１０２００８００６０７３（Ａ１）号明細書
【特許文献２】欧州特許第２２６９５５８（Ｂ１）号明細書
【特許文献３】米国特許第５８９７００８号明細書
【特許文献４】欧州特許第１６１６５４９（Ｂ１）号明細書
【発明の概要】
【発明が解決しようとする課題】
【０００９】
本発明の課題は、この先行技術から出発して、特にブロー成形・充填・密封する方法で製造される容器製品、特にアンプル製品の製品内容物の、特に感覚刺激障害の形での障害を回避することである。
【課題を解決するための手段】
【００１０】
上記の課題は、請求項１の特徴をその全体において有する方法、並びにこの方法で製造された請求項８の特徴による容器製品によって解決される。本発明による解決の別の有利な実施形態は、従属請求項に記載されている。
【００１１】
請求項１の特徴部により、ＢＦＳ法に適したプラスチック材料が選択され、このプラスチック材料は使用前及び使用時に容器内容物と相互作用して感覚刺激的に中性又は実質的に中性であり、この中性は長い保存期間でも維持されることによって、製品内容物又は充填物は製造プロセスで使用されるプラスチック材料によって感覚刺激的に不利に影響されないことが達成される。特に、水性充填物の場合でも少なくとも味の障害が最小化され、その結果として訓練された味覚試験者でさえも、いわゆるプラスチック味を有意味な程度に確認できない。ここでは「プラスチック味」という表現はプラスチック臭の官能検査も包含しており、これも訓練された味覚試験者によって確認されなかったか、わずかな程度しか確認されなかった。
【００１２】
この場合、単層の充填及び密封された、少なくとも使用前は一体型のアンプル製品のＢＦＳ製造のために、プラスチック材料として選択された芳香族ポリエステルポリマーを使用することが特に有利であることが分かった。充填及び密封された容器製品及びアンプル製品を長期間保存した場合でも、味の中立性は実質的に維持される。ＢＦＳ技術分野の平均的な専門家にとって驚くべきことに、選択された芳香族ポリエステルポリマーを使用することにより、プラスチック材料から貯蔵された充填材料への材料移動が起きて感覚刺激障害を招くことはない。しかもＢＦＳ法では、延伸ブロー成形法など公知の製造法とは異なり、製造プロセスで透過を低減する配向、即ちポリマー鎖の延伸が起こることはない。
【００１３】
本発明により使用される芳香族ポリエステルポリマーの融解温度及び押出し温度は２５０°Ｃ〜２８０°Ｃで、一般的に使用されるＢＦＳポリオレフィンの通常１６０°Ｃ〜２１０°Ｃの範囲にある加工温度を明らかに上回るが、感覚刺激障害は減少する。これには本発明による芳香族ポリエステルの比較的高い固有材料粘度（ＡＳＴＭＤ４６０３に基づいて測定して０．６ｄｌ／ｇ〜１．７ｄｌ／ｇ）も寄与している。
【００１４】
さらに、ＢＦＳ製造プロセスの過程で使用されるプラスチック顆粒の押出し直前の含水量は、具体的に選択された芳香族ポリエステルポリマーに対して５０ｐｐｍ未満、好ましくは３０ｐｐｍ未満の値を選択すると非常に好都合であることが分かった。それによって特に充填及び密封された容器の保存期間中に感覚刺激性変化は最小限に抑えられる。
【００１５】
本発明によるＢＦＳ法の別の利点は、その環境適合性であり、使用される芳香族ポリエステルポリマーに、１０％〜８０％、好ましくは３０％〜６０％の再生を添加することができる。
【００１６】
本発明によれば、以下の特定の芳香族ポリエステルポリマーがＢＦＳ法に使用される。
ポリエチレンナフタレート（ＰＥＮ）、
ポリブテンテレフタレート（ＰＢＴ）、好ましくは、しかしながら、
ポリエチレンテレフタレート（ＰＥＴ）又はそのコポリエステル及びブレンド、及び、
グリコール変性ポリエチレンテレフタレート（ＰＥＴＧ）、及び
ポリエチレンフラノエート（ＰＥＦ）、
テレフタル酸で製造されたコポリエステル、
並びに、
それぞれそれらのコポリマー及び／又はブレンド
【００１７】
さらに、頭部がそれ以外の製品本体から切り離されるとそれぞれの取出し口が開かれて露出する開口部断面が２５ｍｍ2未満、好ましくは１０ｍｍ2未満であると有利である。この点でこの断面積の減少は、感覚刺激的に懸念のある物質が存在するとしても充填材料又はアンプルのガス空間内にごくわずかしか到達できないことに寄与すると推定される。
【００１８】
さらに、特に取り扱いを容易にするために、それぞれの充填材料を収容することを目的とする製品本体の領域における平均壁厚が０．２ｍｍ〜０．９ｍｍ、好ましくは０．４ｍｍ〜０．６ｍｍになるように、及びそれぞれの開口断面を形成する分離部又は目標破断部の領域及び近傍の平均壁厚は０．５ｍｍ未満、好ましくは０．３ｍｍ未満であるようにアンプルを設計することが有利である。
【００１９】
採用された芳香族ポリエステルポリマーを使用することにより、さらに有利には製品内容物の視覚的評価を可能にする透明度の高い製品壁を得ることができ、しかも既に説明したようにＢＦＳ法ではポリマー鎖を延伸することによる物理的変化が起こらない。
【００２０】
本発明によって製造されたアンプル製品は高い透明度を有することにより、それらの内容物は、例えば濁り又は不純物の形の変化について容易に検査することができる。これはポリプロピレンなどの古典的なＢＦＳポリオレフィンの場合には、透明度を高める添加剤をプラスチック材料及び他の材料に使用することによってのみ、部分的に達成できるにすぎない。しかし専門用語で「清澄剤」と呼ばれるこのような添加剤は、医療用途には不利である。なぜならそれらの成分は容器の内容物に容易に移行できるが、このことはほとんどの場合に感覚刺激及び／又は医療上の要件に適合しないからである。
【００２１】
以下に本発明による方法は、図面に示した様々なアンプル製品に基づいて詳細に説明する。図面は原理図であり、縮尺通りに表現されていない。
【図面の簡単な説明】
【００２２】
【図１】アンプル製品を横から見た正面図である。
【図２】図１のアンプル製品を縦軸又は垂直軸を中心に９０度回転した側面図である。
【図３ａ】２つの放出口を備えたアンプル製品の別の実施形態を示す正面図である。
【図３ｂ】２つの放出口を備えたアンプル製品の別の実施形態を示す側面図である。
【図４】アンプル製品の別の実施形態を上から見た斜視図である。
【図５】ルアーテーパーシリンジがアンプル頸部に導入されている、アンプルの別の実施形態を拡大して不完全に示した縦断面図である。
【図６】図５の線ＶＩ−ＶＩで切断して相応に拡大して示す断面図である。
【発明を実施するための形態】
【００２３】
図１及び図２に示すアンプル製品は、ｂｏｔｔｅｌ  ｐａｃｋ（登録商標）法によって製造されており、アンプル製品はワークステーションで真空成形されて、充填及び密封される。原則として、このようなアンプル製品は、複数の容器が互いに連なって接続された、いわゆるアンプルブロックの一部として製造される。
【００２４】
図示されたアンプルは、アンプル本体又は製品本体１０を有し、その中にアンプルの放出媒体が貯蔵されている。この場合、味の潜在的な変化をできるだけ簡単に検出できるようにするため、放出媒体は塩分が少ない無炭酸ミネラルウォーターである。製品本体１０内の放出媒体の充填量は約１０ｍｌである。この１０ｍｌアンプルを製造するために、ロメラグ社の周知のＢＦＳ機、ｂｏｔｔｅｌ  ｐａｃｋ３２１型が使用された。
【００２５】
さらに、アンプルは頭部１２を有しており、これは使用者がトグルピース１４を用いてアンプル本体１０からねじ切ることができ、その際にアンプル本体１０の上側では取出し口１６が開放されて、アンプル内容物を取り出すことができるように開口断面が形成される。さらに図が示すように、全体が円筒形に形成されているアンプル本体１０は、頸部１８の方向で先細になっており、頸部１８はアンプルが開かれていない状態でアンプル本体１０とトグルピース１４を備えた頭部１２との間の接続を形成する。トグルピース１４によって頭部１２を簡単に切り離すことできるように、上記の接続頸部１８と頭部１２との間でアンプルに分離部又は目標破断部２０が設けられている。頸部１８を補強するために、ｂｏｔｔｅｌ  ｐａｃｋ製造プロセスの一環として一部として添設された補強ウェブ２２を用いることができる。アンプルのこのような構造は十分知られているため、この箇所ではこれ以上詳しく述べない。
【００２６】
図１及び図２によるアンプル製品を製造するためのプラスチック材料として、以下の芳香族ポリエステルを使用した。製造業者及び／又は商品名の詳細は括弧内に記載されている。
ポリエチレンテレフタレート（Ｔｒａｙｔｕｆ９５０６、Ｍ＆Ｇ  Ｇｒｕｐｐｏ  
Ｍｏｓｓｉ  ＆  Ｇｈｉｓｏｌｆｉ）、
ポリエチレンテレフタレートコポリエステル（Ｐｏｌｙｃｌｅａｒ（登録商標）ＥＢＭ  ＰＥＴ５５０５、インビスタ）、
ポリエチレンナフタレートポリエチレンテレフタレートのブレンド（Ｈｉｐｅｒｔｕｆ８５０３２、シェルケミカルズ）、
ポリエチレンフラノエート（ＰＥＦ、アバンティウム）、
テレフタル酸で製造されたコポリエステル（Ｔｒｉｔａｎ  Ｃｏｐｏｌｙｅｓｔｅｒ  ＭＸ８１０、イーストマン）、
ポリブテンテレフタレート（Ｐｏｃａｎ  １５０１、ランクセス社）、
ポリエチレンテレフタレートグリコール（Ｅａｓｔｍａｎ  ＭＢ００２及びＳＫケミカルズＳ２００８）
【００２７】
上記の芳香族ポリエステル材料を使用して、ガラス状の透明度と表面光沢を備えたアンプルが得られたが、これらは自動検査システムによっても人間の目によっても、公知の材料ポリプロピレン又は低密度ポリエチレン（ＬＤＰＥ）から作られた、同じ形状と壁厚のアンプルよりもはるかに良好に検査できる。自動検査システムは、例えば本特許所有者の独国特許出願公開第１０２０１４００６８３５（Ａ１）号明細書に記載されている。
【００２８】
図１及び図２に示されているアンプルは、点眼薬、注射液又は吸入液、懸濁液及び同種のものの非経口、経腸又は経鼻で投与される充填物の容器としても適しており、これらの場合は通常充填及び密封された容器の検査が重要であり、一部規則に定められている。
【００２９】
本発明によるＢＦＳポリエステルは典型的に８０ＭＰａを超える高い引張強度と２０００ＭＰａを超える高い引張弾性率を有し、その機械的特性（ＩＳＯ５２７−１−２）はそれ自体標準ＢＦＳポリオレフィン（ＬＤＰＥ、ＨＤＰＥ、ＰＰ）に「優っている」にもかかわらず、本発明によるアンプルはかなり簡単に開けることができる。その開放トルクは、Ｍｅｃｍｅｓｈｉ社のトルク測定装置Ｖｏｒｔｅｘ−ｉで測定して回転速度２０／分で平均４０Ｎｃｍ〜５５Ｎｃｍである。このようなトルクは青年や成人が容易に加えることができるので、本発明によるアンプルは特に経口、経腸、舌下に、又は口腔内など局所的に適用される製剤、例えば医薬品、医療製品、栄養補給剤、強壮剤、ビタミン、ホメオパシーなどの単回用量に適している。
【００３０】
追加の開口部を通して容器内の圧力補償が可能であれば、例えば舌に溶液又は乳液を塗布するために内容物を絞り出すことによって迅速な取出しが著しく簡単になる。このことは本発明によれば、アンプルを開くときに少なくとも２つの開口部が開放されることにより達成することができる。図３ａ及び図３ｂは、そのような２つの取出し口１６、１７を備えたアンプルの実施形態を示しており、例えば大きい方の取出し口１６の直径は２ｍｍであるのに対し、小さい方の開口部１７の直径は約１ｍｍである。頭部１２が公知のようにトグルピース１４によって頸部１８から、それぞれ設定可能な分離部又は破断部を介してそれ以外のアンプル又は製品本体１０から切り離されていると、２つの取出し口１６、１７は同時に開放される。このアンプル解決策も、やはり１対の補強ウェブ２２を装備されてよい。図３ａ及び図３ｂによる容器は、上記の両取出し口１６、１７を除いて、図１及び図２による解決策とほとんど同じである。共通の目標破断部２０として設計することもできる、それぞれの目標破断部を介して、アンプル本体１０を同時に開くことにより、両取出し口１６、１７が開放されて、その結果として改善された換気によりアンプル製品のより迅速な排出が行われる。
【００３１】
アンプル本体１０が実質的に円形断面ではなく、好ましくは楕円形、菱形又は六角形の断面を有すると、充填材料の計量された取出し、例えば個々の液滴の絞り出しはかなり容易になる。図４によるアンプル本体１０は、そのような六角形断面１０を示している。このアンプルの変化例でも、頭部１２は、ここでは２つのハンドル２４、２６の形をしたトグルピース１４によって、分離部又は目標破断部２０に沿ってアンプル本体１０の頸部１８から取り外すことができる。アンプル本体１０には、それ自体公知の方法で注射針（図示せず）を挿入して固定することができ、この注射針の端部は頭部１２を取り外した後で適用作業のために露出される。
【００３２】
取出し中に容器内の圧力補償が可能であれば、取出し口１６から導入された飲用ストローを用いた吸引など充填材料の取出しが著しく容易になる。このことは本発明によれば、開口断面が円形ではなく、例えば楕円形になり、そのため飲用ストローの外面に対してシールできないように取出し口１６が形成されていることによって達成できる。
【００３３】
例えば、口腔用途（非６％ルアーコネクター、オーラルチップ、ＥＮ／ＩＳＯ８０３６９−３：２０１６）又は歯科用（ＥＮ１７０７：１９９６及びＥＮ２０５９４−１：１９９３に準拠した６％ルアーテーパー）のために、注射器のテーパー接続を用いて内容物をほぼ完全に取り出すことは、取出し口１６が取り外し中の容器内の圧力補償を可能にする場合も同様に簡単になる。このことは本発明によれば、取出し口１６の形状が、それぞれ使用されるテーパー接続の形状とわずかに異なるだけで達成できる。これは例えば少なくとも１つの換気用の長手方向ダクトによって実現できるが、このダクトは頭上取出しの際に液体が漏れ出ることがないように小さく浅い。好ましくは少なくとも１つの換気ダクトが容器の金型分割面内にあり、丸みを帯びた三角形の断面に対応する好適なダクト断面を有する。
【００３４】
そのような換気室の解決策が図５及び図６に示されている。アンプル本体１０の底部とは反対側の端部には、頸部１８の第１の部分２８が続いており、その直径はアンプル本体１０の上側で円錐状に細くなっているため、アンプル本体１０そのものの好ましくは円筒形の直径よりも小さい。この部分２８に直径がより小さい円筒部３０が続き、その内径は当該注射器３４のルアーテーパー３２の最大直径よりも幾分小さいが、その最小直径よりも幾分大きく選択されている。そうすることによって導入されたルアーテーパー３２と、部分３０の領域における頸部１８の内壁との間に完結した線状当接が達成され、しかも図６に例示されているように、セクション３０の領域で、液体の通過は妨げるが空気の通過を許す断面平面に沿って達成される。このアンプル本体１０の本実施形態では、頸部１８の部分３０に、張り出した環状隆起部３６が隣接し、その軸方向長さは、注射器３４の注射器本体のルアーテーパー３２を支持する端面が頸部１８の自由端面３８が当接したときに、ルアーテーパー３２が液体の通過を妨げるのに必要な所要の、しかし比較的わずかな押圧力で頸部１８の円筒部３０の内壁に当接するように選択されている。アンプル本体１０に連結された注射器３４は、注射器端部として９％ルアーテーパー３２を有することが好ましい。特に図１及び図２並びに図３ａ及び図３ｂによるアンプル製品１０は、適当なルアーテーパー注射器３４を介して製品内容物を取り出すために比較可能に使用することができる。
【００３５】
別の部分３０の領域でルアーテーパー３２と頸部１８との間の空気の通過を改善するために、この部分３０はアンプル製品１０の長手方向溝線に対して直径上で正対する位置に配置された２箇所で換気ダクト４０が、内側に向かって開いた長手方向溝の形で装備されており、その断面は好ましくは丸みを帯びた三角形（図６参照）の形状で、流入する空気が液体の漏出を防ぐように選択されている。所望の換気を達成するには、単一の換気ダクト４０のみあれば足りる。この場合は、必要に応じてダクト４０の断面を相応に大きくする。単一の換気ダクト４０の場合、ルアーテーパー３２の外周は頸部１８の部分３０の他の壁部分に偏心的に当接する。さらに製造技術上の理由から、アンプルの長手方向溝線に対して平行に延びるそれぞれの通気ダクト４０は金型半部の平面に位置し、この平面で一緒にされてアンプルの成形を可能にすることが有利である。
【００３６】
所定の流体を収容するための容器部分を備えたプラスチック製のアンプルの図示されていない別の実施形態において、この容器部分は頭部によって閉じることができる頸部を装備され、この頸部は空気が容器部分の内部へ入るためのダクト状進入部を備えており、効果的な換気のために、上記の空気進入部は頸部の外周及び／又は内周に少なくとも部分的に配置された少なくとも１つの環状ダクトからなる。これは注射器本体又はカニューレ本体によって容器内容物をより迅速に取り出すことを可能にする。
【００３７】
アンプルを再び密封可能にすることが所望される場合、これはアンプルを密封する前に相応の追加コンポーネントを導入することによって可能である。このことは独国特許出願ＤＥ１０２００７００７４７４Ｂ３号（ハンゼン）に２部分からなるスポイトインサートの例で詳細に記されている。使用される芳香族ポリエステルポリマーの固有粘度は、ＡＳＴＭＤ４６０３に準拠して測定して、好ましくは０．６ｄｌ／ｇ〜１．７ｄｌ／ｇ、特に好ましくは０．８ｄｌ／ｇ〜１．５ｄｌ／ｇの範囲にある。
【００３８】
ポリエチレンテレフタレート、ポリエチレンテレフタレートグリコール、並びに付属のブレンドとコポリマーの場合は、０．８ｄｌ／ｇを超える固有粘度が選好される。
【００３９】
さらに、特にポリエチレンテレフタレート又はポリエチレンフラノエートを使用する場合、顆粒の含水量は押出しの直前に５０ｐｐｍを超えないように選択すること、好ましくは含水量を３０ｐｐｍ未満とすることが好都合であることが分かった。
【００４０】
分離部又は目標破断部２０の領域におけるアンプル本体１０の平均壁厚は、０．４５ｍｍ未満、好ましくは０．３ｍｍ未満であるべきである。アンプル本体１０の領域におけるアンプルの平均壁厚は０．２ｍｍ〜０．９ｍｍ、好ましくは０．３ｍｍ〜０．７ｍｍであるべきである。アンプルは、２５ｍｍ2未満、好ましくは１０ｍｍ2未満の小さい開口断面を有する。
【００４１】
上記の本発明による基準を順守すると、水性充填物の場合に感覚刺激障害を最小限に抑えることができるが、これは驚くべきことである。なぜなら本発明で使用される芳香族ポリエステルポリマーの溶融温度及び押出し温度は２５０°Ｃ〜２８０°Ｃの範囲にあり、通常ＢＦＳ製造プロセスの過程で使用されるポリオレフィンの典型的な加工温度１６０℃〜２１０℃の範囲をはるかに上回るからである。
【００４２】
本発明によるアンプルの別の利点は、リサイクルされたプラスチック材料を使用できる可能性である。そのため製造の過程で元の芳香族ポリエステルポリマーに、１０〜８０％、好ましくは３０〜６０％の再生物を添加できる。
【００４３】
感覚刺激特性を検査するために、規格ＤＩＮ１０９５５：２００４−０６に基づく官能検査を実施した。この検査の目的は、提示されたＢＦＳ製造プロセスの過程で使用されるＢＦＳポリマーが、低塩分の無炭酸ミネラルウォーターの形で検査物質の臭い又は味の変化を招くかどうかを確認することである。この検査は、定義された条件下で被験材料から空間（臭い検査）に移行するか、又は検査物質（味覚検査）に移行する官能的作用物質を検出する。使用されたＢＦＳ法の範囲内で芳香族ポリエステル材料を使用すると、訓練された味覚試験者によって被験水の味のわずかな変化しか検出できず、芳香族ポリエステルポリマーから製造されたアンプルは、公知のＢＦＳポリオレフィンから製造されたアンプルより明らかに優れていた。
【００４４】
ポリエチレンフラノエート含有ポリマーの使用は、公知のポリエチレンベースのプラスチックの使用に比べて明らかに有利である。例えばそれは微生物学的な観点から選好される高温充填、又は結晶化する傾向のある高濃度溶液を安定化するための密閉された容器の熱処理を可能にする。
【００４５】
以下に実施例を示す。ドイツのヴァイブリンゲンに所在するロメラグ社のＢＦＳ機械、ｂｏｔｔｅｌ  ｐａｃｋ３２１型を使用した。それにより図１、図３及び図４に示すような容器容量約１０ｍｌのアンプルを製造し、これらのアンプルにミネラルと味の少ない無炭酸水５〜１０ｍｌを充填した。ポリマー材料としてＭ＆Ｇケミカルズ（Ｇｒｕｐｐｏ  Ｍｏｓｓｉ  ＆  Ｇｈｉｓｏｌｆｉ）のＰＥＴ、タイプ名称Ｔｒａｙｔｕｆ９５０６を使用した（実験番号１参照）。ディジカラー社のモレキュラーシーブ乾燥剤を用いて、顆粒を１２０°Ｃ及び空気露点マイナス３０°Ｃ以下で１０時間放置して含水量３６ｐｐｍ（３サンプルの平均値）に乾燥させ、水分から保護してＢＦＳシステムの押出し機に供給した。乾燥したポリマーの固有粘度は、ＡＳＴＭＤ４６０３に基づいて測定して０．９４ｄｌ／ｇであった。アンプル製造時の押出し温度は２５２°Ｃ、質量圧力は２６．２（ＭＰａ）であった。
【００４６】
同様の方法で、異なる形状と充填量の別のポリマーアンプルが種々のＢＦＳシステムで製造された（実験番号２以下参照）。先行技術への参照として、ポリスチレン（ＰＳ）、及び両ＢＦＳポリオレフィンポリプロピレンの例としてポリプロピレン（ライオンデル・バセル社のＰｕｒｅｉｌＲＰ２７０Ｇ）と、低密度ポリエチレンＬＤＰＥ（ライオンデル・バセル社のＰｕｒｅｉｌ３０２０Ｄ）を使用した（実験番号Ｒｅｆａ−ｃ参照）。
【００４７】
すべての実験の詳細を次の表にまとめる。
【００４８】
【表１】
2020531368.tif 000003
【００４９】
規格ＤＩＮ５１０９５５：２００４−０６に基づく官能検査を実施した。この検査の目的は、使用されたＢＦＳポリマー／ＢＦＳ法が、検査物質（低塩分無炭酸水）の臭い又は味の変化を来たすかどうかを確認することであった。この検査は定義された条件下で被験材料から空間（臭い検査）に移行するか、又は空間を介して又は直接接触して検査物質（味覚検査）に移行する官能的作用物質を検出する。結果、即ち最初の水と比較した感覚刺激性変化は、上記の表に含まれている。
【００５０】
驚くべきことに、芳香族ポリエステル材料では訓練された味覚試験者によって被験水のわずかな味の変化しか検出できず、ＰＥＦ、ＰＥＴ材料、並びにそれらのコポリエステルから製造されたアンプルは、参照材料（ＰＳ、ＰＰ、及びＬＤＰＥ）から製造されたアンプルより明らかに優れていた。
【図１】
2020531368.tif 000004
【図２】
2020531368.tif 000005
【図３ａ】
2020531368.tif 000006
【図３ｂ】
2020531368.tif 000007
【図４】
2020531368.tif 000008
【図５】
2020531368.tif 000009
【図６】
2020531368.tif 000010
【国際調査報告】
2020531368.tif 000011
2020531368.tif 000012
2020531368.tif 000013
2020531368.tif 000014
2020531368.tif 000015
2020531368.tif 000016
2020531368.tif 000017
2020531368.tif 000018
2020531368.tif 000019
2020531368.tif 000020
2020531368.tif 000021
2020531368.tif 000022